(57)【要約】【課題】インクの吸収性および塗工膜の強度を損なうことなく、かつ空気中に存在する微量のガス（特にオゾン）に対する画像堅牢性に優れたインクジェット記録媒体を供給する。【解決手段】本発明は、基材上に非晶質シリカとポリビニルアルコールをそれぞれ含む２層のインク受容層を有するインクジェット記録媒体であって、上層のインク受容層が７８％以上９７％未満の部分鹸化ポリビニルアルコールを含有し、下層のインク受容層が鹸化度９７％以上の完全鹸化ポリビニルアルコールを含み、且つ、水に対する上層のインク受容層のポリビニルアルコールの膨潤度が水に対する下層のインク受容層のポリビニルアルコールの膨潤度よりも大きくする。【選択図】　　　なし【特許請求の範囲】
【請求項１】
基材上に２層のインク受容層を有するインクジェット記録媒体であって、該２層のそれぞれに少なくとも非晶質シリカとポリビニルアルコールを含み、上層のインク受容層が少なくとも鹸化度７８％以上９７％未満の部分鹸化ポリビニルアルコールを含有し、下層のインク受容層が少なくとも鹸化度９７％以上の完全鹸化ポリビニルアルコールを含有し、且つ、水に対する上層のインク受容層のポリビニルアルコールの膨潤度が水に対する下層のインク受容層のポリビニルアルコールの膨潤度よりも大きいことを特徴とするインクジェット記録媒体。
【請求項２】
前記上層のインク受容層中に鹸化度７８％以上９７％未満の部分鹸化ポリビニルアルコールが絶乾状態基準で２０質量％以上４０質量％以下、含有されている請求項１に記載のインクジェット記録媒体。
【請求項３】
前記下層のインク受容層中に鹸化度９７％以上の完全鹸化ポリビニルアルコールが絶乾状態基準で２０質量％以上４０質量％以下、含有されている請求項１又は２に記載のインクジェット記録媒体。
【請求項４】
前記上層のインク受容層中に鹸化度９７％以上の完全鹸化ポリビニルアルコールが含有されている請求項１〜３の何れかに記載のインクジェット記録媒体。
【請求項５】
前記下層のインク受容層中に鹸化度７８％以上９７％未満の部分鹸化ポリビニルアルコールが含有されている請求項１〜４の何れかに記載のインクジェット記録媒体。
【請求項６】
前記部分鹸化ポリビニルアルコールの鹸化度が７８％以上９０％未満である請求項１〜５のいずれかに記載のインクジェット記録媒体。
【請求項７】
前記非晶質シリカが平均粒径５．０〜９．０μｍ、吸油量２００ｍｌ／１００ｇ以上のシリカである請求項１〜６の何れかに記載のインクジェット記録媒体。
【請求項８】
前記非晶質シリカが上層のインク受容層中に絶乾状態基準で５０質量％以上８０質量％以下、下層のインク受容層中に絶乾状態基準で５０質量％以上８０質量％以下、含有されている請求項１〜７の何れかに記載のインクジェット記録媒体。
【請求項９】
前記上層のインク受容層中の完全鹸化ポリビニルアルコールと部分鹸化ポリビニルアルコールとの質量比が１：１〜１：４である請求項１〜８の何れかに記載のインクジェット記録媒体。
【請求項１０】
前記下層のインク受容層中の完全鹸化ポリビニルアルコールと部分鹸化ポリビニルアルコールとの質量比が１：１〜１０：１である請求項１〜９の何れかに記載のインクジェット記録媒体。
【発明の詳細な説明】
【０００１】
【発明の属する技術分野】
本発明は、インクジェット用記録媒体に関する。
【０００２】
【従来の技術】
インクジェット法による画像形成に用いる記録媒体としてはこれまで種々の構成のものが知られており、コンピュータやネットワークにおける電子的な画像情報のアウトプットやデジタルカメラ、デジタルビデオ、スキャナ等で取り込んだ画像情報のアウトプット等へのインクジェット法による記録装置（プリンタ）の適用範囲の拡大や高機能化とともに、記録媒体の性能に対する要求も更に多種、多様に、あるいは高度なものになってきている。
【０００３】
上記のような出力画像の高精細化に伴い、インクジェットプリンタから記録媒体に印字されるインクの量は増える傾向にあり、多量のインクを受容できる高吸収型の記録媒体として、基材上にシリカやアルミナ等の無機多孔質粒子を主成分とし、水溶性樹脂等をバインダーとしたインク受容層を設け、上記無機多孔質粒子にインク中の染料を吸着させる構成の記録媒体が用いられるようになってきている。かかる構成とすることでインク吸収性を高めることが可能になってきている。
また、無機多孔質の２層構成を有するインクジェット記録媒体が開示されている（例えば、特許文献１及び２参照。）。
【０００４】
【特許文献１】
特開２０００−０９４８３１号公報
【特許文献２】
特開２０００−２３３５６８号公報
【０００５】
【発明が解決しようとする課題】
しかし、上記のような画像出力のニーズが増えてゆく一方で、形成された画像の堅牢性、保存性に関しても、要求される特性が増えてきており、特に近年では大気雰囲気中に存在する微量のガス（特にオゾン）による画像の褪色が問題になっている。上記の様な、無機顔料を主成分とした従来のような高吸収型の記録媒体は特に、微量のガスに対して褪色し易い場合があった。
【０００６】
一方、バインダー主体の記録媒体の場合には、近年要求されているインクの高速高吸収の要求を満たすことができず、高精細な画像を出力することは困難であった。本発明の目的は、インクの吸収性および塗工膜の強度を損なうことなく、かつ空気中に存在する微量のガス（特にオゾン）に対する画像堅牢性に優れたインクジェット記録媒体を供給することである。
【０００７】
【課題を解決するための手段】
本発明は基材上に２層のインク受容層を有するインクジェット記録媒体であって、２層のそれぞれに少なくとも非晶質シリカとポリビニルアルコールを含み、上層のインク受容層が少なくとも鹸化度７８％以上９７％未満の部分鹸化ポリビニルアルコールを含有し、下層のインク受容層が少なくとも鹸化度９７％以上の完全鹸化ポリビニルアルコールを含有し、且つ、水に対する上層のインク受容層のポリビニルアルコールの膨潤度が水に対する下層のインク受容層のポリビニルアルコールの膨潤度よりも大きいことを特徴とするインクジェット記録媒体に関するものである。
【０００８】
本発明によれば、インクの吸収性および塗工膜の強度を損なうことなく、かつ空気中に存在する微量のガス（特にオゾン）に対する画像堅牢性に優れたインクジェット記録媒体を得ることができる。
本発明は更に、上層のインク受容層中に鹸化度７８％以上９７％未満の部分鹸化ポリビニルアルコールが絶乾状態基準で２０質量％以上４０質量％以下、含有されていることが好ましい。
【０００９】
本発明は更に、下層のインク受容層中に鹸化度９７％以上の完全鹸化ポリビニルアルコールが絶乾状態基準で２０質量％以上４０質量％以下、含有されていることが好ましい。
本発明は更に、上層のインク受容層中に鹸化度９７％以上の完全鹸化ポリビニルアルコールが含有されていることが好ましい。
本発明は更に、下層のインク受容層中に鹸化度７８％以上９７％未満の部分鹸化ポリビニルアルコールが含有されていることが好ましい。
【００１０】
本発明は更に、上層および下層のインク受容層に含有される部分鹸化ポリビニルアルコールの鹸化度が７８％以上９０％未満であることが好ましい。
本発明は更に、非晶質シリカが平均粒径５．０〜９．０μｍ、吸油量２００ｍｌ／１００ｇ以上のシリカである事が好ましい。
本発明は更に、非晶質シリカが上層のインク受容層中に絶乾状態基準で５０質量％以上８０質量％以下、下層のインク受容層中に絶乾状態基準で５０質量％以上８０質量％以下、含有されていることが好ましい。
【００１１】
本発明は更に、上層のインク受容層中の完全鹸化ポリビニルアルコールと部分鹸化ポリビニルアルコールとの質量比が１：１〜１：４であることが好ましい。本発明は更に、下層のインク受容層中の完全鹸化ポリビニルアルコールと部分鹸化ポリビニルアルコールとの質量比が１：１〜１０：１であることが好ましい。
【００１２】
【発明の実施の形態】
本発明による被記録媒体について以下に詳細に説明する。
【００１３】
１．基材
本願発明にかかる基材としては、紙またはプラスチックシートのものが使用され、紙としては上質紙、コート紙、バライタ紙、ラミネート紙等の紙材、プラスチックシートとしてはポリエチレン、ポリエチレンテレフタレート（ＰＥＴ）、ポリ塩化ビニル等のプラスチックシートを挙げることができる。
【００１４】
２．インク受容層
次に、本願発明にかかるインク受容層としては、少なくとも非晶質シリカと鹸化度７８％以上９７％未満の部分鹸化ポリビニルアルコールを含有する上層のインク受容層と、少なくとも非晶質シリカと鹸化度９７％以上の完全鹸化ポリビニルアルコールとを含有する下層のインク受容層の２層からなるものである。そして、上層のインク受容層のポリビニルアルコールの膨潤度が下層のインク受容層のポリビニルアルコールの膨潤度よりも大きいことが好ましい。なお、ポリビニルアルコールがＮ種含まれた上層或いは下層のインク受容層の膨潤度は、下記式によって計算した。
【００１５】
水に対する上層又は下層のポリビニルアルコール（ＰＶＡ）の膨潤度＝
Σ（１００％−ＰＶＡａの鹸化度）
×ＰＶＡａの層中の絶乾状態基準の含量（％）　　　　　（１）
ａ＝１〜Ｎ、ＰＶＡａの鹸化度は７８モル％以上。
【００１６】
好ましくは上層のインク受容層の膨潤度は９０〜８８０であるのが良い。より好ましくは上層のインク受容層の膨潤度は３００〜８００であるのが良い。好ましくは下層のインク受容層の膨潤度は５０〜３００であるのが良い。より好ましくは下層のインク受容層の膨潤度は１００〜２５０であるのが良い。
また、上層のインク受容層のバインダーとして膨潤性の大きい部分鹸化ポリビニルアルコールを使用する事によって層に膨潤性を付与することができる。
【００１７】
＜ポリビニルアルコール＞
ポリビニルアルコールは、ポリ酢酸ビニルをアルカリ、酸、アンモニア水などで鹸化することにより得られるが、鹸化工程におけるポリ酢酸ビニル分子中のアセチル基の水酸基への鹸化反応がほぼ完全に行われている鹸化度９７％以上のものを一般に完全鹸化ポリビニルアルコールと呼ぶ。
【００１８】
一方、鹸化度が７８％以上９７％未満のものを部分鹸化ポリビニルアルコールと呼ぶ。そして、一定の鹸化度の範囲では、部分鹸化ポリビニルアルコール、つまり、アセチル基が３％以上残存しているものの方が、ポリビニルアルコールの水酸基間の水素結合が弱められることで、水に対する溶解性が向上すると考えられ、完全鹸化ポリビニルアルコールよりも膨潤性が高い。また、部分鹸化ポリビニルアルコールが上層のインク受容層に含有されていると、インクが付与された際に該ポリビニルアルコールが染料とともにインクを吸収し、染料が樹脂内部に吸着されるため、オゾン等の酸化性ガスに染料がさらされることが抑制され画像堅牢性の点で好ましい。
【００１９】
また、この場合、部分鹸化ポリビニルアルコールの鹸化度としては、インク吸収性を考慮すると７８％以上９０％未満であることが好ましい。部分鹸化ポリビニルアルコールの重合度は特に限定されるものではないが、重合度５００以上５０００以下が好ましい。重合度が５００以上で受容層に良好な耐水性を得ることができ、重合度５０００以下で塗工時に適度な粘度を有し、良好に塗工を行なうことができる。より好ましくは、重合度は１５００以上３８００以下であるのが良い。部分鹸化ポリビニルアルコールの種類は特に限定されるわけではないが、市販品を使用することができ、例えば、ＰＶＡ２３５（株式会社クラレ製）およびＰＶＡ４２０（株式会社クラレ製）を使用することができる。なお、鹸化度はＪＩＳＫ−６７２６の３．１１．１の方法により測定した。
【００２０】
本願発明においては、例えば、上層のインク受容層中に下層のインク受容層に含有されているポリビニルアルコールよりも鹸化度の低い部分鹸化ポリビニルアルコールを含有する、或いは、上層のインク受容層中の部分鹸化ポリビニルアルコールの含有量を下層のインク受容層中よりも多くし、水に対する上層のインク受容層のポリビニルアルコールの膨潤度を水に対する下層のインク受容層のポリビニルアルコールの膨潤度よりも大きくすることで、インク付与後に上層のインク受容層の空隙が狭まり、記録媒体内部への気体（オゾン）透過性を低下させることができ、耐オゾン性が向上する。
【００２１】
上層のインク受容層に用いるポリビニルアルコールとしては、水に対する膨潤性の高い、鹸化度７８モル％以上９７モル未満％の部分鹸化ポリビニルアルコールが良い。より好ましくは鹸化度７８モル％以上９０モル％未満の部分鹸化ポリビニルアルコールを使用するのが良い。鹸化度７８モル％以上９０モル％未満の部分鹸化ポリビニルアルコールを用いることによってさらに層に高い膨潤性を付与することができ、インクの染料が樹脂内部に吸着されるため、にじみが効果的に防止されると共に、オゾン等の酸化性ガスに染料がさらされることなく、印字された画像の堅牢性が向上する。また、上層のインク受容層中の部分鹸化ポリビニルアルコール含量は、絶乾状態基準で２０〜４０質量％であるのが良い。より好ましくは、絶乾状態基準で２５〜４０質量％であるのが良い。部分鹸化ポリビニルアルコール含量を絶乾状態基準で２０〜４０質量％とすることによって膨潤性が高いためにガス透過性が低く、記録媒体内部へのガスの侵入が抑制され耐ガス性を向上させることができる。
【００２２】
またさらに、上層のインク受容層に水に対して非膨潤性もしくは膨潤性の低い樹脂を混合することで高温高湿環境下でのインク受容層の塗膜強度を向上させることが出来る。使用可能なバインダー樹脂としては従来のインクジェット記録媒体に使用されている非膨潤性もしくは膨潤性の低い材料が好ましい。鹸化度９７％以上の完全鹸化ポリビニルアルコールやポリビニルピロリドン、ポリ酢酸ビニル系樹脂、ポリウレタン系樹脂、ポリエステル系樹脂、ＳＢＲ樹脂等が挙げられるが、これらの中でも、完全鹸化ポリビニルアルコールが部分鹸化ポリビニルアルコールとの塗工液の相溶性やインクの発色性等に優れており、好適である。また、上層のインク受容層に添加する完全鹸化ポリビニルアルコールの量は、上層のインク受容層のポリビニルアルコールの膨潤度が下層のインク受容層のポリビニルアルコールの膨潤度よりも大きくなる範囲であれば特に限定されるものではないが、オゾンに対する画像堅牢性を考慮すると部分鹸化ポリビニルアルコールの質量に対して１００％以下が好ましい。また、インク受容層の塗膜強度を考えた場合、２５％以上が好ましい。より好ましくは、３０％以上７５％以下であるのが良い。
【００２３】
そして、下層のインク受容層には鹸化度９７％以上の完全鹸化ポリビニルアルコールを含有させることで、下層のインク受容層のポリビニルアルコールの膨潤度を上層のインク受容層のポリビニルアルコールの膨潤度よりもより一層小さくすることができ、耐オゾン性の向上とともにインク受容層全体の膜強度を上昇、さらには上層のインク受容層や基材との密着性を向上させることができる。下層のインク受容層中の完全鹸化ポリビニルアルコール含量は、絶乾状態基準で２０〜４０質量％であるのが良い。より好ましくは、絶乾状態基準で３０〜４０質量％であるのが良い。完全鹸化ポリビニルアルコール含量を絶乾状態基準で２０〜４０質量％とすることによって、インク受容層に良好な塗膜強度を付与することができる。
【００２４】
完全鹸化ポリビニルアルコールの重合度は特に限定されるものではないが、重合度５００以上５０００以下が好ましい。重合度が５００以上で受容層に良好な耐水性を得ることができ、重合度が５０００以下で塗工時に適度な粘度を有し、良好に塗工を行なうことができる。より好ましくは、重合度は１５００以上３８００以下であるのが良い。完全鹸化ポリビニルアルコールの種類は特に限定されるわけではないが、市販品を使用することができる。例えば、ＰＶＡ１１７（株式会社クラレ製）を使用することができる。
【００２５】
また、さらに下層のインク受容層中にポリビニルアルコールとして部分鹸化ポリビニルアルコールを含有すると、オゾン等の酸化性ガスに対するさらなる画像堅牢性向上の点で好ましい。また、下層のインク受容層に添加する部分鹸化ポリビニルアルコールの量は、上層のインク受容層のポリビニルアルコールの膨潤度が下層のインク受容層のポリビニルアルコールの膨潤度よりも大きくなる範囲であれば特に限定されるものではないが、オゾンに対する画像堅牢性を考慮すると完全鹸化ポリビニルアルコールの質量に対して１０％以上が好ましい。また、インク受容層の塗膜強度を考えた場合、１００％以下が好ましい。より好ましくは、１５％以上５０％以下であるのが良い。
【００２６】
＜非晶質シリカ＞
本願発明にかかる非晶質シリカとしては、特に限定されるものではないが、好ましいインクの吸収量と優れた膜強度を有し、且つにじみも効果的に防止するために平均粒径５．０〜９．０μｍ、吸油量２００ｍｌ／１００ｇ以上のシリカを用いることが好ましい。上層のインク受容層中に絶乾状態基準で５０質量％以上８０質量％以下、下層のインク受容層中に絶乾状態基準で５０質量％以上８０質量％以下、含有されていることが好ましい。より好ましくは、平均粒径５．５〜８．０μｍの非晶質シリカを用いるのが良い。より好ましくは、吸油量２２０ｍｌ／１００ｇ以上の非晶質シリカを用いるのが良い。より好ましくは、非晶質シリカが上層のインク受容層中に絶乾状態基準で５０質量％以上７０質量％以下、含有されているのが良い。より好ましくは、非晶質シリカが下層のインク受容層中に絶乾状態基準で５５質量％以上７０質量％以下、含有されているのが良い。非晶質シリカの種類は特に限定されるわけではないが、市販品を使用することができ、例えば、ファインシールＸ−６０（株式会社トクヤマ製）、カープレックスＢＳ−３１２ＡＭ（シオノギ製薬株式会社製）等を使用することができる。なお、平均粒径はコールターカウンター法によって、吸油量はＪＩＳＫ−５１０１の方法により測定した。
【００２７】
更に、上下のインク受容層には分散剤、蛍光染料、ｐＨ調整剤、潤滑剤、界面活性剤等の各種添加剤を必要に応じて添加することができる。
上下のインク受容層は、基材上に順次、塗工液を基材の表面に塗工し、乾燥させることにより得ることができる。塗工方法としては、ブレードコーティング法、ロールコーティング法、ロッドバーコーティング法およびスロットダイコーティング法等を用いることができる。
【００２８】
また、上層及び下層のインク受容層中に、本願発明の効果を損なわない程度に水に溶解して膨潤性を示すバインダーを使用しても良い。このようなバインダーとして例えば、デンプン、酸化澱粉、エーテル化澱粉、エステル化澱粉、カルボキシメチルセルロース、ヒドロキシエチルセルロース、メチルセルロース、カゼイン、ゼラチン、ポリ酢酸ビニル、カルボキシメチルキチン、ポリアクリル酸塩等を使用することができる。
【００２９】
【実施例】
［実施例１］
基材としては坪量１０５ｇ／ｍ２の上質紙を用い、下層のインク受容層の塗料Ａ−１（表１記載）を絶乾量５ｇ／ｍ２塗布、乾燥後その上に塗料Ｂ−１（表２記載）を絶乾量１５ｇ／ｍ２塗布、乾燥し、インクジェット記録媒体を得た。上層のインク受容層及び下層のインク受容層塗布にはバーコーターを、塗料の乾燥にはオーブン乾燥機を用いた（以下の実施例２〜７及び比較例１〜４においても同様の塗布、乾燥装置を用いた）。実施例１〜７及び比較例１〜４において用いる塗工液は、表記載の非晶質シリカ及びポリビニルアルコール（部分鹸化ポリビニルアルコール及び完全鹸化ポリビニルアルコール）の固形分に水を加え、固形分含量が１５％となるような水溶液とした。なお、上層にＮ種のポリビニルアルコールが含有されている場合の水に対する上層のインク受容層のポリビニルアルコールの膨潤度は、下記式によって計算される。
【００３０】
水に対する上層及び下層のポリビニルアルコール（ＰＶＡ）の膨潤度＝
Σ（１００％−ＰＶＡａの鹸化度）
×ＰＶＡａの層中の絶乾状態基準の含量（％）　　　　　（１）
ａ＝１〜Ｎ、ＰＶＡａの鹸化度は７８モル％以上
水に対する下層のインク受容層のポリビニルアルコールの膨潤度も同様に求められる。
下層のインク受容層の塗料Ａ−１（ポリビニルアルコールの膨潤度１５９）
【００３１】
【表１】
2004106201.tif 000002
上層のインク受容層の塗料Ｂ−１（ポリビニルアルコールの膨潤度３６９）
【００３２】
【表２】
2004106201.tif 000003
塗料Ａ−１およびＢ−１中のポリビニルアルコールの物性値および組成を表１および２に示した。
【００３３】
［実施例２］
基材としては坪量１０５ｇ／ｍ２の上質紙を用い、下層のインク受容層の塗料Ａ−２（表３記載）を絶乾量５ｇ／ｍ２塗布、乾燥後その上に塗料Ｂ−２（表４記載）を絶乾量１５ｇ／ｍ２塗布、乾燥し、インクジェット記録媒体を得た。
下層のインク受容層の塗料Ａ−２（ポリビニルアルコールの膨潤度２３５．５）
【００３４】
【表３】
2004106201.tif 000004
上層のインク受容層の塗料Ｂ−２（ポリビニルアルコールの膨潤度６７２．５）
【００３５】
【表４】
2004106201.tif 000005
塗料Ａ−２およびＢ−２中のポリビニルアルコールの物性値および組成を表３および４に示した。
【００３６】
［実施例３］
基材としては坪量１０５ｇ／ｍ２の上質紙を用い、下層のインク受容層の塗料Ａ−３（表５記載）を絶乾量５ｇ／ｍ２塗布、乾燥後その上に塗料Ｂ−３（表６記載）を絶乾量１５ｇ／ｍ２塗布、乾燥し、インクジェット記録媒体を得た。
下層のインク受容層の塗料Ａ−３（ポリビニルアルコールの膨潤度１５９）
【００３７】
【表５】
2004106201.tif 000006
上層のインク受容層中の塗料Ｂ−３（ポリビニルアルコールの膨潤度３６９）
【００３８】
【表６】
2004106201.tif 000007
塗料Ａ−３およびＢ−３中のポリビニルアルコールの物性値および組成を表５および６に示した。
【００３９】
［実施例４］
基材としては坪量１０５ｇ／ｍ２の上質紙を用い、下層のインク受容層の塗料Ａ−４（表７記載）を絶乾量５ｇ／ｍ２塗布、乾燥後その上に塗料Ｂ−４（表８記載）を絶乾量１５ｇ／ｍ２塗布、乾燥し、インクジェット記録媒体を得た。
下層のインク受容層の塗料Ａ−４（ポリビニルアルコールの膨潤度２３５．５）
【００４０】
【表７】
2004106201.tif 000008
上層のインク受容層の塗料Ｂ−４（ポリビニルアルコールの膨潤度６７２．５）
【００４１】
【表８】
2004106201.tif 000009
塗料Ａ−４およびＢ−４中のポリビニルアルコールの物性値および組成を表７および８に示した。
【００４２】
［実施例５］
基材としては坪量１０５ｇ／ｍ２の上質紙を用い、下層のインク受容層の塗料Ａ−１を絶乾量５ｇ／ｍ２塗布、乾燥後その上に塗料Ｂ−５（表９記載）を絶乾量１５ｇ／ｍ２塗布、乾燥し、インクジェット記録媒体を得た。
下層のインク受容層の塗料Ａ−１：実施例１と同様（ポリビニルアルコールの膨潤度１５９）
上層のインク受容層の塗料Ｂ−５（ポリビニルアルコールの膨潤度３６９）
【００４３】
【表９】
2004106201.tif 000010
塗料Ｂ−５中のポリビニルアルコールの物性値および組成を表９に示した。
【００４４】
［実施例６］
基材としては坪量１０５ｇ／ｍ２の上質紙を用い、下層のインク受容層の塗料Ａ−１を絶乾量５ｇ／ｍ２塗布、乾燥後その上に塗料Ｂ−６（表１０記載）を絶乾量１５ｇ／ｍ２塗布、乾燥し、インクジェット記録媒体を得た。
下層のインク受容層の塗料Ａ−１：実施例１と同様（ポリビニルアルコールの膨潤度１５９）
上層のインク受容層の塗料Ｂ−６（ポリビニルアルコールの膨潤度３６９）
【００４５】
【表１０】
2004106201.tif 000011
塗料Ｂ−６中のポリビニルアルコールの物性値および組成を表１０に示した。
【００４６】
［実施例７］
基材としては坪量１０５ｇ／ｍ２の上質紙を用い、下層のインク受容層の塗料Ａ−１を絶乾量５ｇ／ｍ２塗布、乾燥後その上に塗料Ｂ−７（表１１記載）を絶乾量１５ｇ／ｍ２塗布、乾燥し、インクジェット記録媒体を得た。
下層のインク受容層の塗料Ａ−１：実施例１と同様（ポリビニルアルコールの膨潤度１５９）
上層のインク受容層の塗料Ｂ−７（ポリビニルアルコールの膨潤度３６９）
【００４７】
【表１１】
2004106201.tif 000012
塗料Ｂ−７中のポリビニルアルコールの物性値および組成を表１１に示した。
【００４８】
［比較例１］
基材としては坪量１０５ｇ／ｍ２の上質紙を用い、下層のインク受容層の塗料Ａ−１を絶乾量５ｇ／ｍ２塗布、乾燥後その上に塗料Ｃ−１（表１２記載）を絶乾量１５ｇ／ｍ２塗布、乾燥し、インクジェット記録媒体を得た。
下層のインク受容層の塗料Ａ−１：実施例１と同様（ポリビニルアルコールの膨潤度１５９）
上層のインク受容層の塗料Ｃ−１（ポリビニルアルコールの膨潤度６４．５）
【００４９】
【表１２】
2004106201.tif 000013
塗料Ｃ−１中のポリビニルアルコールの物性値および組成を表１２に示した。
【００５０】
［比較例２］
基材としては坪量１０５ｇ／ｍ２の上質紙を用い、下層のインク受容層の塗料Ａ−１を絶乾量５ｇ／ｍ２塗布、乾燥後その上に塗料Ｃ−２（表１３記載）を絶乾量１５ｇ／ｍ２塗布、乾燥し、インクジェット記録媒体を得た。
下層のインク受容層の塗料Ａ−１：実施例１と同様（ポリビニルアルコールの膨潤度１５９）
上層のインク受容層の塗料Ｃ−２（ポリビニルアルコールの膨潤度１３８）
【００５１】
【表１３】
2004106201.tif 000014
塗料Ｃ−２中のポリビニルアルコールの物性値および組成を表１３に示した。
【００５２】
［比較例３］
基材としては坪量１０５ｇ／ｍ２の上質紙を用い、下層のインク受容層の塗料Ｄ−１（表１４記載）を絶乾量５ｇ／ｍ２塗布、乾燥後その上に塗料Ｂ−１を絶乾量１５ｇ／ｍ２塗布、乾燥し、インクジェット記録媒体を得た。
下層のインク受容層の塗料：Ｄ−１（ポリビニルアルコールの膨潤度５１６）
【００５３】
【表１４】
2004106201.tif 000015
上層のインク受容層の塗料Ｂ−１：実施例１と同様（ポリビニルアルコールの膨潤度３６９）
塗料Ｄ−１中のポリビニルアルコールの物性値および組成を表１４に示した。
【００５４】
［比較例４］
基材としては坪量１０５ｇ／ｍ２の上質紙を用い、塗料Ｅ−１（表１５記載）を絶乾量２０ｇ／ｍ２塗布し、インクジェット記録媒体を得た。
塗料Ｅ−１（ポリビニルアルコールの膨潤度５１６）：
【００５５】
【表１５】
2004106201.tif 000016
塗料Ｅ−１中のポリビニルアルコールの物性値および組成を表１５に示した。得られた各塗工印ジェット記録媒体に関して、下記の評価を行い、その結果を表１に示す。ここで実施例では、上層のインク受容層と下層のインク受容層の膨潤度は、いずれもインクジェット記録媒体の上層のインク受容層の膨潤度が下層のインク受容層の膨潤度よりも大きかった。
【００５６】
（１）インク吸収性（にじみ）
インクジェットプリンタ（ＢＪＦ−８７０キヤノン製）を用い、シアン１００％とマゼンタ１００％の混色（ブルー）２００％印字部分とイエロー１００％印字部分との境界にじみを評価した。
○：にじみなく良好
△：若干にじみがあるが実用上問題なし
×：不十分。
【００５７】
（２）オゾンによる褪色
インクジェットプリンタ（ＢＪＦ−８７０キヤノン製）を用い、シアン１００％印字後、オゾンフェードメーター（商品名：オゾン試験機：スガ試験機）で２時間（３ｐｐｍ）試験しその前後での画像濃度の残存率を測定した。
○：残存率９０％以上であり、目視ではほとんど変化がわからない。
△：残存率８０％以上９０％未満であり、目視にて変化がわかる。
×：残存率８０％未満であり、目視にてはっきりとわかる。
【００５８】
（３）塗工膜強度
塗工膜強度はインクジェット記録媒体を３０℃、湿度８０％の高温高質環境に２４時間放置後、ＩＳＯ２４０９のクロスカットテストを行ない、評価した。
○：剥がれ５％未満
△：剥がれ５％以上３５％未満
×：剥がれ３５％以上
結果を表１６に示す。
【００５９】
【表１６】
2004106201.tif 000017
【００６０】
【発明の効果】
本発明によれば、インクの吸収性および塗工膜の強度を損なうことなく、かつ空気中に存在する微量のガス（特にオゾン）に対する画像堅牢性に優れたインクジェット記録媒体を得ることが出来る。